(57)【要約】【課題】本発明の目的は、上記問題を解決し優れた特性を有する磁性トナー、即ち、トナーとキャリア間、トナーと現像スリーブの如きトナー担持体との摩擦帯電量が高く、安定して、温度、湿度による影響を受けず、品位の安定したトナー画像を形成することができる静電荷像現像用磁性トナーを提供することである。【解決手段】少なくとも結着樹脂、カーボンブラック、荷電制御剤、磁性体（Ａ）を含有するトナー母粒子と磁性体（Ｂ）とを含有する静電荷像現像用磁性トナーであって、磁性体（Ａ）は嵩密度が０．１５〜０．３０ｇ／ｃｍ3、ＢＥＴ法による比表面積が３．０〜８．０ｍ2／ｇであり、磁性体（Ｂ）は嵩密度が０．３５〜０．５５ｇ／ｃｍ3、ＢＥＴ法による比表面積が８．０〜１２．０ｍ2／ｇであり、かつ荷電制御剤が個数平均粒径１〜１０μｍである芳香族ヒドロキシカルボン酸の金属塩化合物であることを特徴とする静電荷像現像用磁性トナーである。【選択図】なし【特許請求の範囲】
【請求項１】
少なくとも結着樹脂、カーボンブラック、荷電制御剤、磁性体（Ａ）を含有するトナー母粒子と磁性体（Ｂ）とを含有する静電荷像現像用磁性トナーであって、磁性体（Ａ）は嵩密度が０．１５〜０．３０ｇ／ｃｍ3、ＢＥＴ法による比表面積が３．０〜８．０ｍ2／ｇであり、磁性体（Ｂ）は嵩密度が０．３５〜０．５５ｇ／ｃｍ3、ＢＥＴ法による比表面積が８．０〜１２．０ｍ2／ｇであり、かつ荷電制御剤が個数平均粒径１〜１０μｍである芳香族ヒドロキシカルボン酸の金属塩化合物であることを特徴とする静電荷像現像用磁性トナー。
【請求項２】
カーボンブラックの添加量と磁性体（Ａ）の添加量との比率、[磁性体（Ａ）]／[カーボンブラック添加量]の数値が２．５〜５．０であることを特徴とする請求項１に記載の静電荷像現像用磁性トナー。
【請求項３】
磁性体（Ｂ）の吸油量が１５〜２７ｍｌ／１００ｇであることを特徴とする請求項１又は２に記載の静電荷像現像用磁性トナー。
【請求項４】
カーボンブラックの嵩密度が１３０〜２５０ｇ／ｌであることを特徴とする請求項１〜３のいずれかに記載の静電荷像現像用磁性トナー。
【請求項５】
磁性体（Ａ）の吸油量が２０〜３５ｍｌ／１００ｇであることを特徴とする請求項１〜４のいずれかに記載の静電荷像現像用磁性トナー。
【請求項６】
芳香族ヒドロキシカルボン酸の金属塩化合物の金属がＣｒ、Ｃａ、Ｚｎのいずれかであることを特徴とする請求項１〜５いずれかに記載の静電荷像現像用磁性トナー。
【請求項７】
芳香族ヒドロキシカルボン酸の金属塩化合物の芳香族ヒドロキシカルボン酸が、３，５−ジ−ｔｅｒｔ−ブチルサリチル酸または３−ヒドロキシー２−ナフトエ酸であることを特徴とする請求項６に記載の静電荷像現像用磁性トナー。
【発明の詳細な説明】
【技術分野】
【０００１】
本発明は、電子写真法、静電記録法等を利用して画像の形成がなされる電子複写機、レーザービームプリンター等における静電潜像を現像するために用いられる静電荷像現像用磁性トナーに関する。
【背景技術】
【０００２】
従来、電子写真感光体や静電記録体などの静電荷像担持体上に形成された静電潜像を現像する方法としては、大別して、微細トナーが電気絶縁性液体に分散さた液体現像剤を用いる方法（湿式現像法）および結着樹脂中に着色剤あるいは磁性粉体等が分散されたトナーを用いる方法（乾式現像法）の二方法が知られている。乾式現像法では、キャリア粒子とトナーとからなる二成分系現像剤を用いる方法およびトナーのみからなる一成分系現像剤（通常は磁性トナー）を用いる方法が知られている。
【０００３】
これら乾式現像法に用いられる静電荷像現像用トナーは、通常、スチレン系樹脂あるいはポリエステル系樹脂などを結着樹脂として用い、これに染料、顔料などの着色剤、（磁性トナーの場合は磁性体）、荷電制御剤、離型剤等を混練し、冷却した後、粉砕、分級工程を経て製造される。また分級工程を経て得られたトナー母粒子に流動化剤、研磨剤、導電性付与剤等の外添剤を混合し、最終的にトナーが得られる。
【０００４】
着色剤としては黒トナーの場合は通常カーボンブラックを用いるが、磁性トナーの場合には通常マグネタイト等の磁性粉体を着色剤として用いている。
カーボンブラックは、ファーネスブラック、チャンネルブラック等のカーボンブラックが使用され、その種類、添加量により、トナーの電気的物性、摩擦帯電性が影響を受ける。一般的には塩基性のカーボンブラックは正帯電性トナーに、酸性のものは負帯電性トナーに用いられている。磁性体は、マグネタイト、フェライト等が使用される。これらには適当な磁気特性（飽和磁化、残留磁化、保持力等）と着色力が要求される。これらの大部分はマグネタイト（四三酸化鉄：Ｆｅ3Ｏ4）が使用されている。
【０００５】
また荷電制御剤は、負帯電性トナーに用いるものとしてアルキルサリチル酸の金属錯体、ジカルボン酸の金属錯体、多環体サリチル酸金属塩、アゾ系含金属染料等が通常用いられている。（例えば非特許文献１参照）
中でもアルキルサリチル酸系の金属化合物を荷電制御剤として用いることは、より好ましい負帯電用荷電制御剤として従来用いられている。
例えば、特定の製造法により得られたサリチル酸またはサリチル酸誘導体の三価クロム塩を用いることにより優れた荷電制御性、その安定性、結着樹脂との優れた相溶性を有する荷電制御剤を得ることができる。（例えば特許文献１参照）
また芳香族ヒドロキシカルボン酸のカルシウム塩化合物を荷電制御剤として用いながら特定の形状を有するトナーを用いることにより、保存安定性、耐久性、定着性に優れたフルカラーを得ることができる。（例えば特許文献２参照）
また芳香族ヒドロキシカルボン酸のアルカリ金属塩の水溶液と金属のハロゲン化物の水溶液とを反応させることにより得られる荷電制御剤が開示されている。（例えば特許文献３参照）
【０００６】
また、磁性トナーにおいては、着色剤として磁性粉とカーボンブラックとを併用して用いることも知られている。例えば、特定の比表面積とＤＢＰ吸油量を有するカーボンブラックと非晶質磁性合金粒子を含有する磁性トナー粒子を用いることにより画像滲みのない十分な画像濃度が得られることが知られている。（例えば特許文献４参照）
また色目調整剤、抵抗調整剤としてのカーボンブラックと磁性粉とを有する磁性トナーを用いることにより、トナー凝集が少なく、画像欠陥のない磁性トナーが得られることが知られている。（例えば特許文献５、６参照）
また、磁性トナーにおいて見かけ嵩密度が０．３ｇ／ｃｍ3以上の磁性体と特定の平均粒度を有する樹脂材料を用いることにより磁性粉の分散性が良好で、優れた画像が得られることが知られている。（例えば特許文献７参照）
【０００７】
通常静電荷像現像用トナーの粒径は、通常１〜３０μｍ程度の平均粒径を有する。また、二成分系現像剤で用いられるキャリア粒子としては、鉄粉系、フェライト系、バインダ型系の３種類があり、必要により疎水性樹脂で被覆されて用いられている。粒径は鉄粉系が５０〜３００μｍ、フェライト系が３０〜１５０μｍ、バインダ型が１０〜６０μｍ程度である。またバインダ型は樹脂キャリアとも称され、通常、フェライト、マグネタイト等の磁性体、結着樹脂、荷電制御剤等を混合、溶融、混練して粉砕、分級して得られる。（例えば非特許文献１参照）
【０００８】
【非特許文献１】「電子写真技術の基礎と応用」コロナ社、１９８８年６月１５日、Ｐ.４７５、４８０、４８２等
【特許文献１】特許２８８５２３８号公報
【特許文献２】特開２００３−９８７５３公報
【特許文献３】特許３４６０７０５号公報
【特許文献４】特許３００９１８７号公報
【特許文献５】特許３０３４５４９号公報
【特許文献６】特許３３２０７５６号公報
【特許文献７】特開２００２−１０８０１０公報
【発明の開示】
【発明が解決しようとする課題】
【０００９】
このように、磁性トナーにおいて磁性体とカーボンブラックを併用し、更に荷電制御剤を用いたトナー母粒子と外添剤として磁性体を用いることは、上記特許文献が示すように従来なされているが、温度、湿度の影響による環境変化の影響を受け画質が不安定であったり、カーボンブラック、荷電制御剤、磁性体によるキャリア汚染のため現像剤の帯電性能が低下し、画像上のカブリ、機内飛散が生じてしまう問題がある。また磁性体が感光体を傷つけてしまう問題もある。これらの問題を解決し、環境依存性が少なく、キャリア汚染が少なく長期間安定した摩擦帯電量を有するトナーが求められている。また感光体を傷つけることなく、適度な研磨性を有するトナーが求められている。
【００１０】
本発明の目的は、上記問題を解決し優れた特性を有する静電荷像現像用トナー、即ち、トナーとキャリア間、トナーと現像スリーブの如きトナー担持体との摩擦帯電量が高く、安定して、温度、湿度による影響を受けず、品位の安定したトナー画像を形成することができる静電荷像現像用磁性トナーを提供することである。
【００１１】
また、本発明の目的は、複写枚数が増加しても摩擦帯電量が安定した、カブリの発生、機内へのトナー飛散がない長寿命の静電荷像現像用磁性トナーを提供することである。
【００１２】
また、本発明の目的は、感光体を傷つけることなく適度な研磨性を有し、良好な画質を長期にわたり維持することのできる静電荷像現像用磁性トナーを提供することである。
【００１３】
本発明者等は、鋭意検討した結果、少なくとも特定の物性を有する磁性体（Ａ）、カーボンブラック、特定の荷電制御剤と結着樹脂とを含有するトナー母粒子と外添剤として特定の物性を有する磁性体（Ｂ）とを含有する磁性トナーを用いることにより上記目的が達成できることを見出して、本発明に至ったものである。
【課題を解決するための手段】
【００１４】
すなわち、第1の発明は、少なくとも結着樹脂、カーボンブラック、荷電制御剤、磁性体（Ａ）を含有するトナー母粒子と磁性体（Ｂ）とを含有する静電荷像現像用磁性トナーであって、磁性体（Ａ）は嵩密度が０．１５〜０．３０ｇ／ｃｍ3、ＢＥＴ法による比表面積が３．０〜８．０ｍ2／ｇであり、磁性体（Ｂ）は嵩密度が０．３５〜０．５５ｇ／ｃｍ3、ＢＥＴ法による比表面積が８．０〜１２．０ｍ2／ｇであり、かつ荷電制御剤が個数平均粒径１〜１０μｍである芳香族ヒドロキシカルボン酸の金属塩化合物であることを特徴とする静電荷像現像用磁性トナーである。
【００１５】
また、第２の発明は、カーボンブラックの添加量と磁性体（Ａ）の添加量との比率、[磁性体（Ａ）]／[カーボンブラック添加量]の数値が２．５〜５．０であることを特徴とする上記第1の発明の静電荷像現像用磁性トナーである。
【００１６】
また、第３の発明は、磁性体（Ｂ）の吸油量が１５〜２７ｍｌ／１００ｇであることを特徴とする上記第1又は第２の発明の静電荷像現像用磁性トナーである。
【００１７】
また、第４の発明は、カーボンブラックの嵩密度が１３０〜２５０ｇ／ｌであることを特徴とする上記第１〜３のいずれかの発明の静電荷像現像用磁性トナーである。
【００１８】
また、第５の発明は、磁性体（Ａ）の吸油量が２０〜３５ｍｌ／１００ｇであることを特徴とする上記第１〜４のいずれかの発明の静電荷像現像用磁性トナーである。
【００１９】
また、第６の発明は、芳香族ヒドロキシカルボン酸の金属塩化合物の金属がＣｒ、Ｃａ、Ｚｎのいずれかであることを特徴とする上記第１〜５のいずれかの発明の静電荷像現像用磁性トナーである。
【００２０】
また、第７の発明は、芳香族ヒドロキシカルボン酸の金属塩化合物の芳香族ヒドロキシカルボン酸が、３，５−ジ−ｔｅｒｔ−ブチルサリチル酸または３−ヒドロキシー２−ナフトエ酸であることを特徴とする上記第６の発明の静電荷像現像用磁性トナーである。
【発明の効果】
【００２１】
以上述べたように、本発明の静電荷像現像用磁性トナーは、カーボンブラック、特定の荷電制御剤と特定の磁性体（Ａ）を含有するトナー母粒子と外添剤として特定の磁性体（Ｂ）を含有することにより、適度な電気抵抗を有し、帯電が均一でチャージアップを起こさず品質に優れ、また転写性に優れるトナーを得ることができる。またトナー母粒子の組成と外添剤である磁性体（Ｂ）との効果により、優れた研磨性を有し、感光体を傷つけることもなく、感光体上の付着物を効果的に除去することができ、現像剤の超寿命化が可能となるものである。またさらに荷電制御樹脂を用いることにより結着樹脂との相溶性を高めキャリアへのトナー成分の汚染を防ぐことができる。
【発明を実施するための最良の形態】
【００２２】
以下、本発明を更に詳細に説明する。
本発明の磁性トナーは、カーボンブラック、個数平均粒径が１〜１０μｍである芳香族ヒドロキシカルボン酸の金属塩化合物である荷電制御剤、磁性体（Ａ）と結着樹脂とを少なくとも含有するトナー母粒子と外添剤としての磁性体（Ｂ）とを混合することにより得られる。
【００２３】
本発明の静電荷像現像用磁性トナーにおいて用いることができる、トナー母粒子に内添する磁性体（Ａ）（便宜上トナー母粒子に内添する磁性体を磁性体（Ａ）と表記する。）としては、嵩密度が０．１５〜０．３０ｇ／ｃｍ3、窒素吸着法によるＢＥＴ比表面積が３．０〜８．０ｍ2／ｇであることが必要である。
【００２４】
磁性体（Ａ）の種類としては、マグネタイト、マグヘマイト、フェライト等の酸化鉄または二価金属と酸化鉄との化合物、鉄、コバルト、ニッケルのような金属或いはこれらの金属のアルミニウム、コバルト、銅、鉛、マグネシウム、スズ、亜鉛、アンチモン、ベリリウム、ビスマス、カドミウム、カルシウム、マンガン、セレン、チタン、タングステン、バナジウムのような金属の合金の粉体及びこれらの混合物があげられる。中でもマグネタイト（四三酸化鉄：Ｆｅ3Ｏ4）が好ましいものである。
【００２５】
ここで磁性体（Ａ）の嵩密度とＢＥＴ比表面積は、結着樹脂中に良好に分散、分配し、磁性体のトナー中への帯電特性、抵抗、分散性を制御する上で重要な特性である。
磁性体（Ａ）のＢＥＴ法による比表面積が８ｍ2 ／ｇを超えるものを用いると、カブリが増大して、かつトナーの機内飛散が増大して行く傾向があり複写画像の品質が悪化してしまう。更には電荷のリークによる画像のノイズである黒筋が生じ、また機内飛散も生じてしまう。これは磁性体の比表面積が８ｍ2 ／ｇを超えるとトナー母粒子中への均一な分散が困難になり分散不良を起こしやすく、これによりトナー母粒子中に磁性体の偏在が生じてしまいトナー粒子の抵抗値がばらついてしまい、均一な安定した電荷を保持することができなくなってしまうからである。
一方比表面積が３ｍ2 ／ｇより小さいものを用いると、磁性体粒子がトナー母粒子に十分な着色を行うことが困難になり、トナーとして所望の画像濃度を得ることができなくなる。また磁性体（Ａ）の嵩密度が０．１５ｇ／ｃｍ3よりも小さいと、磁性体どうしの凝集性が高く結着樹脂中に均一分散することが困難であり、また０．３０ｇ／ｃｍ3よりも大きいと磁性体は結着樹脂から脱落しやすくなり、使用することができない。
このように磁性体（Ａ）は、比表面積と嵩密度の数値を上記範囲に特定することにより、優れた着色力を持ち、かつ結着樹脂中への均一な分散、配合を行なうことが可能となる。
【００２６】
磁性体（Ａ）の嵩密度は、ホソカワミクロン社製パウダーテスター（ＰＴ−Ｅ）を用いて、振幅１ｍｍ、振動時間３分にて測定を行なった。
嵩密度（ｇ／ｃｍ3）＝（カップ秤量値−カップ風袋重量）／カップ容量（１００ｃｍ3）となる。
またＢＥＴ法による比表面積は、気体吸着法（流動法）である、ユアサアイオニクス社製、マルチソーブ１２を用いて行った。キャリアガスとしては窒素−ヘリウムの混合ガスを用いた。そして脱着ピークの値からＢＥＴ比表面積を算出した。
【００２７】
また、磁性体（Ａ）の吸油量は、２０〜３５ｍｌ／１００ｇであることがより好ましい。２０ｍｌ／１００ｇよりも小さいとと結着樹脂から脱落しやすくなり、磁性体を結着樹脂中に分散、分配することができなくなってしまう。また３５ｍｌ／１００ｇよりも大きくなってしまうと磁性体どうしが凝集しやすくなり、均一な分散、分配が困難になってしまう。良好な分散、分配を施す上で吸油量の数値を上記の如く最適化することは重要である。
また吸油量は、煮アマニ油を滴下し、磁性体と混合しながら練り、全体が固い均一なパテ状の固まりとなった時点を終点として、この時までに消費した煮アマニ油の量を求めた。
吸油量（ｍｌ／１００ｇ）＝（煮アマニ油消費量（ｍｌ）／試料重量（ｇ））ｘ１００となる。
【００２８】
本発明の静電荷像現像用磁性トナーにおいて用いることができるカーボンブラックとしては、従来から使用されているカーボンブラックが使用できる。具体的にはファーネスブラック、チャンネルブラックである。また主として、塩基性のものは正帯電用に、酸性のものは負帯電用に用いられる。カーボンブラックは単独或いは２種以上を所望の特性を得るために併用して使用することができる。
【００２９】
本発明の静電荷像現像用磁性トナーにおいては、上記磁性体（Ａ）とカーボンブラックとを併用することにより着色剤として機能するものであるが、カーボンブラックの添加量と磁性体（Ａ）との比率、［磁性体（Ａ）］／［カーボンブラックの添加量］の数値は２．５〜６．０であることが好ましい。より好ましくは３．０〜５．０である。この範囲の比率では磁性体（Ａ）がカーボンブラックの分散助剤としてはたらき、結着樹脂中に極めて良好な分散を施すことができる。
この比率が２．５以下になると、カーボンブラックの添加量が過剰となりカーボンブラックの凝集体が生じ分散不良が生じやすく、特に高温高湿環境において現像性が低下し、カブリ、機内飛散が生じてしまう。また６．０よりも大きくなると磁性体の量が過剰となり、トナー表面に磁性粉が露出しやすくなり、帯電量がばらついてしまう。またトナーの定着性も損なわれることになってしまう。
このように磁性体（Ａ）の添加量と密接な関わりを持つが、カーボンブラックの添加量は通常結着樹脂の１００重量部に対し、０．５〜１０．０重量部、好ましくは２．０〜８．０重量部の添加量がよい。
【００３０】
またカーボンブラックの嵩密度は１３０〜２５０ｇ／１０００ｃｃであることが好ましい。より好ましくは１６０〜２４０ｇ／１０００ｃｃである。カーボンブラックの見掛密度は、結着樹脂中への分散性、分配性を決める重要な特性である。特に磁性体（Ａ）の良好な帯電性、結着樹脂への良好な分散性、分配性を維持しながら、かつ良好な発色性、色再現性を得る上で重要である。
カーボンブラックの嵩密度が２５０ｇ／１０００ｃｃよりも大きい値となってしまうと、カーボンブラックの抵抗が下がり、トナーの帯電量が低下し、画像上のカブリが増加したり、トナーの機内飛散を引き起こす危険性がある。また見掛密度が１３０ｇ／１０００ｃｃよりも小さくなってしまうと、結着樹脂中へのカーボンブラックの分散性、分配性は顕著に悪くなってしまう。
嵩密度の測定は、１０００ｃｃあたりに充填されるカーボンブラックの質量を求めることにより算出した。ＪＩＳ  Ｋ  ６２１９によるものとなる。
【００３１】
本発明において使用するカーボンブラックは上記のうち、ＢＥＴ法による比表面積が３０〜２３０ｍ2 ／ｇのものを用いるとより好ましい効果を見い出すことができる。特に本発明の磁性体（Ａ）とともにトナー母粒子の材料として用いることにより、画像濃度の安定した、カブリ、機内飛散の問題のない良好な品質のトナーを得ることができる。
カーボンブラックのＢＥＴ法による比表面積が２３０ｍ2 ／ｇを超えるものを用いると、結着樹脂中への分散、分配配合が困難になり、カブリが増大して、かつトナーの機内飛散が増大して行く傾向があり複写画像の品質が悪化してしまう場合がある。特に高温高湿環境では顕著にかぶりが生じ、機内中のトナー飛散が生じてしまう場合がある。また比表面積が３０ｍ2 ／ｇより小さいものを用いると、着色剤の粒子がトナーに十分な着色を行うことが困難になり、トナーとして所望の画像濃度を得ることができなくなる場合がある。
【００３２】
本発明の着色剤の比表面積測定は、乾燥した状態の着色剤サンプルを、気体吸着法（流動法）である、ユアサアイオニクス社製、マルチソーブ１２を用いて行った。キャリアガスとしては窒素−ヘリウムの混合ガスを用いた。そして脱着ピークの値からＢＥＴ比表面積を算出した。
【００３３】
また、本発明において使用するカーボンブラックは上記特性に加えて、ＤＢＰ吸油量の数値も重要な特性であり、ＤＢＰ吸油量が５０〜１３０ｃｃ／１００ｇであることが好ましい。５０ｃｃ／１００ｇよりも小さくなると結着樹脂中への分散が困難であり、１３０ｃｃ／１００ｇ以上であると抵抗値が低くなり、帯電量が低下してしまい、画像上のカブリ、機内飛散等の原因となってしまう。
カーボンブラックのＤＢＰ吸油量については、ＪＩＳ  Ｋ  ６２１７の方法により測定を行なった。
【００３４】
本発明に用いることのできる荷電制御剤は、個数平均粒径が１〜１０μｍである芳香族ヒドロキシカルボン酸の金属塩化合物を用いることが重要である。
【００３５】
本発明において使用される芳香族ヒドロキシカルボン酸は、下記一般式（１）で表されるものが好ましいが、下記一般式（１）中の置換基Ｒ１、Ｒ２およびＲ３としては、水素原子、メチル基、エチル基、プロピル基、イソプロピル基、ブチル基、イソブチル基、ｓｅｃ−ブチル基、ｔｅｒｔ−ブチル基、アミル基、イソアミル基、オクチル基、ｔｅｒｔ−オクチル基、ドデシル基等の炭素数１〜１２の直鎖または分岐鎖アルキル基、アリル基、プロペニル基、ブテニル基等の不飽和アルキル基、あるいはフェニル基、トリル基、キシリル基、ナフチル基等のアリール基が好ましいものとしてあげられる。その中で、炭素数１〜８の直鎖または分岐鎖の飽和または不飽和アルキル基やアリール基がより好ましく、更にはｔｅｒｔ−ブチル基、ｔｅｒｔ−オクチル基、フェニル基が特に好ましいものである。
【００３６】
【化１】
2005250213.tif 000002
（式中、Ｒ1 、Ｒ2 およびＲ3 は、水素原子、飽和または不飽和の直鎖または分岐鎖アルキル基を表すか、Ｒ1 およびＲ2 またはＲ2 およびＲ3 は互いに結合して、飽和または不飽和の直鎖または分岐鎖アルキル基を有してもよい縮合環を形成する基を表す。）
【００３７】
また本発明において使用される芳香族ヒドロキシカルボン酸の金属塩化合物の金属は、２価、３価の金属であり、中でもＣｒ（３価）、Ｃａ（２価）、Ｚｎ（２価）を用いることが好ましい。これらの金属を用いて得られる芳香族ヒドロキシカルボン酸の金属塩化合物は荷電制御剤として、結着樹脂中への分散が良好で、かつトナー化した時の帯電安定性に優れているものである。また純粋な白色を呈していることからも、色汚れを起こさず、色再現性に優れている。
【００３８】
本発明において使用できる芳香族ヒドロキシカルボン酸の金属塩化合物は、上記芳香族ヒドロキシカルボン酸のアルカリ金属塩の水溶液と、上記金属のハロゲン化物の水溶液とを混合して反応させることにより製造される。
上記金属のハロゲン化物の水溶液としては通常５〜２０％程度、例えば１０％程度の濃度の該水溶液が用いられる。金属のハロゲン化物としては、塩化カルシウム、塩化亜鉛、塩化クロム（３価）等を挙げることができる。
一方、芳香族ヒドロキシカルボン酸のアルカリ金属塩水溶液（アルカリ金属は通常Ｎａ、Ｋ）は、通常５０〜７０℃、好ましくは６０〜６５℃程度に加熱した、０．５ないし５％程度、例えば１ないし２％の濃度の水酸化アルカリ金属水溶液に、アルカリ金属に対しほぼ等モルの芳香族ヒドロキシカルボン酸を加え、好ましくは水溶液をこの温度に保持しつつ攪拌して芳香族ヒドロキシカルボン酸を溶解せしめることにより製造される。また、芳香族ヒドロキシカルボン酸のアルカリ金属塩水溶液を製造する温度は、芳香族ヒドロキシカルボン酸のアルカリ金属塩の溶解性を考慮して決定されるもので、上記範囲が通常利用される。
【００３９】
金属のハロゲン化物の水溶液と芳香族ヒドロキシカルボン酸のアルカリ金属塩水溶液の混合は、金属のハロゲン化物の水溶液中に芳香族ヒドロキシカルボン酸のアルカリ金属塩水溶液を滴下する方法と芳香族ヒドロキシカルボン酸のアルカリ金属塩水溶液中に金属のハロゲン化物の水溶液を滴下する方法といずれも可能であるが、いずれの方法においても混合における滴下速度が速いと収量が低下するため、ゆっくりと時間をかけて加えることが好ましい。芳香族ヒドロキシカルボン酸のアルカリ金属塩水溶液と金属のハロゲン化物の水溶液の混合後さらに十分な時間、例えば１時間程度攪拌を続けた後、濾過し、反応生成物を濾別した後、水洗し、乾燥、粉砕することにより目的の芳香族ヒドロキシカルボン酸の金属塩化合物が得られる。ここで濾過して得られた上記反応生成物を水洗するのはこのアルカリ金属塩成分を除去するためである。
このとき金属のハロゲン化物の水溶液の温度、芳香族ヒドロキシカルボン酸のアルカリ金属塩水溶液の温度、これらの混合液の温度、吸引濾過時の温度は、いずれも通常５０〜７０℃程度、好ましくは６０〜６５℃の温度を保持した状態としておくことが好ましい。また濾過は、吸引濾過方式、遠心分離方式等従来より公知の方法により行うことができる。
【００４０】
本発明に使用できる芳香族ヒドロキシカルボン酸は先述したように一般式（１）に記載の骨格を持つものであれば良いが、本発明の荷電制御剤を設計する上では、原料である芳香族ヒドロキシカルボン酸の性質を十分に考慮して選択する必要がある。
芳香族性が高いものや、分子量が大きいものは、親油性が強く相溶性、濡れ性に優れ結着樹脂中への分散性が良好である傾向がある。
一方、芳香族性が低いものや、分子量が小さいものは、分子中の−ＯＨの割合が高くなり負帯電性が強くなる。
このような性質を考慮して設計することにより、トナーとして良好な特性を得ることができる。中でも３，５−ジ−ｔｅｒｔ−ブチルサリチル酸、３−ヒドロキシ−２−ナフトエ酸を用いることによりトナーとして良好な特性を得ることができる。
また芳香族ヒドロキシカルボン酸中の−ＯＨ基は金属と反応、結合せず、存在していることから良好な負帯電性を保持できることのみならず、結着樹脂中への磁性体（Ａ）の分散助剤の役割としても大いに寄与するものであり、この点が芳香族ヒドロキシカルボン酸の金属塩を使用するメリットでもある。
【００４１】
芳香族ヒドロキシカルボン酸の金属塩化合物の個数平均粒径は、１〜１０μｍであればよく、２μｍ以上１０μｍ以下であることがより好ましい。１μｍよりも小さいと、芳香族ヒドロキシカルボン酸の金属塩化合物の粒子が凝集してしまい、トナー中に均一に分散させることができない。その結果トナーに十分な帯電を持たせることができなくなり画像上のカブリ、機内飛散等の原因となってしまう。また１０μｍよりも大きいと結着樹脂が芳香族ヒドロキシカルボン酸の金属塩化合物の粒子を保持することができなくなってしまい、結着樹脂から脱落してしまう。そしてトナーの粉砕、分級工程時に芳香族ヒドロキシカルボン酸の金属塩化合物の粒子は欠損してしまい、画像欠陥が生じることとなる。特にトナーに帯電付与できなくなることによるカブリ、機内飛散が生じることとなる。このように芳香族ヒドロキシカルボン酸の金属塩化合物の個数平均粒径はを１〜１０μｍの範囲に設定して使用することは大きな意義があるものであり、また上記磁性体（Ａ）、カーボンブラックとともに好ましくトナー中に分散されて機能するものである。特にカーボンブラック、磁性体（Ａ）と芳香族ヒドロキシカルボン酸の金属塩化合物を用いることにより画像上のカブリを大きく低減できる特徴を有している。荷電制御剤の粒度分布については、べックマンコールター社コールターカウンター（マルチサイザー２）を用いて測定を行なった。
【００４２】
本発明の静電荷像現像用磁性トナーにおける荷電制御剤の使用量は、使用する結着樹脂の種類により異なるが、通常、結着樹脂１００重量部に対して０．１〜１０重量部、好ましくは０．５〜５重量部、より好ましくは０．８〜３重量部である。
【００４３】
本発明の静電荷像現像用磁性トナーに用いられる結着樹脂は、従来静電荷像現像用トナーの結着樹脂として公知のものであればいずれも用いることができる。使用することのできる結着樹脂としては、例えば、ポリスチレン、ポリ−ｐ−クロルスチレン、ポリビニルトルエンなどのスチレン及びその誘導体の単重合体；スチレン−ｐ−クロルスチレン共重合体、スチレン−ビニルトルエン共重合体などのスチレン−スチレン誘導体共重合体；スチレン−ビニルナフタレン共重合体、スチレン−アクリル酸系共重合体、スチレン−メタクリル酸系共重合体、スチレン−α−クロルメタクリル酸メチル共重合体、スチレン−アクリロニトリル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−アクリロニトリル−インデン共重合体などのスチレン系共重合体；ポリ塩化ビニル、フェノール樹脂、天然変性フェノール樹脂、天然樹脂変性マレイン酸樹脂、アクリル樹脂、メタクリル樹脂、ポリ酢酸ビニル、シリコーン樹脂、ポリエステル樹脂、ポリウレタン、ポリアミド樹脂、フラン樹脂、エポキシ樹脂、ポリビニルブチラール、テルペン樹脂、クマロンインデン樹脂、石油系樹脂などがあげられる。
これらのなかでも、スチレン単重合体、スチレン−スチレン誘導体共重合体、スチレン−アクリル酸系共重合体、スチレン−メタクリル酸系共重合体が特に好ましいものである。
【００４４】
スチレン−アクリル酸系共重合体、スチレン−メタクリル酸系共重合体のスチレンモノマーに対するコモノマーとしては、例えば、アクリル酸、アクリル酸メチル、アクリル酸エチル、アクリル酸ブチル、アクリル酸ドデシル、アクリル酸オクチル、アクリル酸−２−エチルヘキシル、アクリル酸フェニル、メタクリル酸、メタクリル酸メチル、メタクリル酸エチル、メタクリル酸ブチル、メタクリル酸オクチルなどがあげられる。
【００４５】
また架橋されたスチレン系共重合体も好ましい結着樹脂である。架橋されたスチレン系共重合体を製造するためにスチレンと共に用いられるコモノマーとしては、上記スチレン誘導体、アクリル酸、メタクリル酸、アクリル酸エステルまたはメタクリル酸エステルの他、アクリロニトリル、メタクリロニトリル、アクリルアミドなどの二重結合を有するモノカルボン酸もしくはその置換体；例えば、マレイン酸、マレイン酸メチル、マレイン酸ブチル、マレイン酸ジメチルなどの二重結合を有するジカルボン酸およびその置換体；例えば塩化ビニル、酢酸ビニル、安息香酸ビニルなどのビニルエステル類；例えばエチレン、プロピレン、ブチレンなどのエチレン系オレフィン類；例えばビニルメチルケトン、ビニルヘキシルケトンなどのビニルケトン類；例えばビニルメチルエーテル、ビニルエチルエーテル、ビニルイソブチルエーテルなどのビニルエーテル類；等のビニル単量体が単独もしくは２種以上用いられる。
【００４６】
架橋剤としては、主として２個以上の重合可能な二重結合を有する化合物が用いられ、例えば、ジビニルベンゼン、ジビニルナフタレンなどの芳香族ジビニル化合物；例えばエチレングリコールジアクリレート、エチレングリコールジメタクリレート、１，３−ブタンジオールジメタクリレート、ポリエチレングリコールジアクリレート、ポリエチレングリコールジメタクリレートなどの二重結合を２個有するカルボン酸エステル；ジビニルアニリン、ジビニルエーテル、ジビニルスルフィド、ジビニルスルホンなどのジビニル化合物；及び３個以上のビニル基を有する化合物；が単独もしくは混合物として用いられる。これら架橋剤は、他のモノマー成分１００重量部に対し、０．０１〜５重量部程度、より好ましくは０．０３〜３重量部程度の量で用いられる。
【００４７】
また、結着樹脂は、ＧＰＣにより測定される分子量分布で３×１０3〜５×１０4の領域に少なくともひとつのピークを有し、１０5以上の領域に少なくとも一つのピークあるいはショルダーを有するスチレン系共重合体が定着性の点から好ましい。このような分子量分布を有する結着樹脂は、平均分子量が異なる二種以上の樹脂を混合することによって製造することができるし、上記架橋剤を用いて架橋樹脂とすることにより製造することもできる。
【００４８】
なお、上記ＧＰＣによる分子量分布は、例えば次の条件で測定される。またキシレン樹脂についても同様に測定することができる。
４０℃のヒートチャンバ中でカラムを安定化させ、この温度におけるカラムに、溶媒としてテトラヒドロフラン（ＴＨＦ）を毎分１ｍｌの流速で流し、ＴＨＦに溶解した試料溶液を約１００μｌ注入して測定する。試料の分子量測定にあたっては、試料の有する分子量分布を数種の単分散ポリスチレン標準試料により作成された検量線の対数値とカウント数との関係から算出する。
【００４９】
検量線作成用の標準ポリスチレン試料としては、例えば、東ソー社製あるいは昭和電工社製の分子量が１０2〜１０7程度のものを用い、少なくとも１０点程度の標準ポリスチレン試料を用いるのが適当である。検出器にはＲＩ（屈折率）検出器を用いる。なお、カラムとしては市販のポリスチレンジェルカラムを複数本組み合わせるのが良い。例えば、昭和電工社製のｓｈｏｄｅｘ  ＧＰＣ  ＫＦ−８０１、８０２、８０３、８０４、８０５、８０６、８０７、８００Ｐの組み合わせや、東ソー社製のＴＳＫｇｅｌ  Ｇ１０００Ｈ（ＨＸＬ）、Ｇ２０００Ｈ（ＨＸＬ）、Ｇ３０００Ｈ（ＨＸＬ）、Ｇ４０００Ｈ（ＨＸＬ）、Ｇ５０００Ｈ（ＨＸＬ）、Ｇ６０００Ｈ（ＨＸＬ）、Ｇ７０００Ｈ（ＨＸＬ）、ＴＳＫｇｕａｒｄｃｏｌｕｍｎの組み合わせをあげることができる。
【００５０】
また測定用サンプルは以下のようにして作成する。すなわち、試料をＴＨＦ中に入れ、数時間放置した後、充分に振とうし、試料の合一体がなくなるまでＴＨＦと良く混合し、さらに１２時間以上静置する。この時、ＴＨＦ中への放置時間が２４時間以上となるようにする。その後、サンプル処理フィルタ（ポアサイズ０．４５〜０．５μｍ、例えばマイショリディスクＨ−２５−５ 東ソー社製、エキクロディスク２５ＣＲ ゲルマン サイエンス ジャパン社製等が利用できる）を通過させたものをＧＰＣ測定用サンプルとする。また、サンプル濃度は、樹脂成分が０．５〜５ｍｇ／ｍｌとなるように調整する。
【００５１】
なお、ビニル重合体の製造に当たっては重合開始剤が用いられるが、重合開始剤としては、従来公知のものの何れも用いることができる。重合開始剤としては、例えば、過酸化ベンゾイル、過酸化ラウロイル、ターシャリーブチルハイドロパーオキサイド、ターシャリーブチルパーオキシベンゾエート、ジターシャリーブチルパーオキサイド、クメンハイドロパーオキサイド、ジクミルパーオキサイド、アゾイソブチロニトリル、アゾビスバレロニトリルなどが通常好ましく用いられる。開始剤のビニルモノマーに対する使用割合は、０．２〜５重量％が一般的である。重合温度は、使用するモノマーおよび開始剤の種類に応じ適宜選定される。
【００５２】
また、ポリエステル樹脂も本発明の静電荷像現像用トナーの結着樹脂として使用することは可能である。ポリエステル樹脂を構成するアルコール成分としてはエチレングリコール、プロピレングリコール、１，３−ブタンジオール、１，４−ブタンジオール、２，３−ブタンジオール、ジエチレングリコール、トリエチレングリコール、１，５−ペンタンジオール、１，６−ヘキサンジオール、ネオペンチルグリコール、２−エチル−１，３−ヘキサンジオール、水素化ビスフェニールＡ、ビスフェノール誘導体等のジオール類、グリセリン、ソルビット、ソルビタン等の多価アルコール類が挙げられる。
【００５３】
酸成分としては二価のカルボン酸として、フタル酸、テレフタル酸、イソフタル酸、無水フタル酸などのベンゼンジカルボン酸類またはその無水物；コハク酸、アジピン酸、セバシン酸、アゼライン酸などのアルキルジカルボン酸類またはその無水物；またさらに炭素数１６〜１８のアルキル基で置換されたコハク酸もしくはその無水物；フマル酸、マレイン酸、シトラコン酸、イタコン酸などの不飽和ジカルボン酸またはその無水物等が挙げられ、三価以上のカルボン酸としてはトリメリット酸、ピロメリット酸、ベンゾフェノンテトラカルボン酸やその無水物等が挙げられる。
【００５４】
好ましいアルコール成分は、前記一般式１で表されるビスフェノール誘導体であり、好ましい酸成分はフタル酸、テレフタル酸、イソフタル酸またはその無水物、コハク酸、ｎ−ドデセニルコハク酸またはその無水物、フマル酸、マレイン酸、無水マレイン酸等のジカルボン酸類、トリメリット酸またはその無水物等のトリカルボン酸類である。
【００５５】
さらに、加圧定着方式を用いる場合には、圧力定着トナー用結着樹脂の使用が可能であり、例えばポリエチレン、ポリプロピレン、ポリメチレン、ポリウレタンエラストマー、エチレン−エチルアクリレート共重合体、エチレン−酢酸ビニル共重合体、アイオノマー樹脂、スチレン−ブタジエン共重合体、スチレン−イソプレン共重合体、線状飽和ポリエステル、パラフィンなどがあげられる。
【００５６】
本発明の静電荷像現像用磁性トナーは、さらに必要に応じて離型剤、滑剤等のトナーの製造に当たり使用されている公知の添加剤を内添することができるが、これら添加剤の例としては、離型剤としては、例えば低分子量ポリエチレン、低分子量ポリプロピレン、マイクロクリスタリンワックス、カルナバワックス、サゾールワックス、パラフィンワックスなどのワックス状物質があげられ、これらは通常０．５〜５重量％程度の量でトナー中に加えられる。また、滑剤としては、ポリフッ化ビニリデン、ステアリン酸亜鉛などがあげられる。
【００５７】
本発明に係るトナー母粒子は、従来から公知の製造方法を用いて製造することができる。一般的には、上述したようなトナー母粒子構成材料を、ボールミル、ヘンシェルミキサーなどの混合機により充分予備混合したのち得られた混合物を、熱ロールニーダー、一軸あるいは二軸のエクストルーダーなどの熱混練機を用いて良く混練し、冷却固化後、ハンマーミル、サンプルミルなどの粉砕機を用いて機械的に粗粉砕し、次いでジェットミルなどの衝突式気流粉砕機により微粉砕した後、分級する方法が好ましい。
【００５８】
しかし、トナー母粒子の製造法はこの方法に限られるものではなく、結着樹脂溶液中に他のトナー構成材料を分散した後、噴霧乾燥する方法、所謂マイクロカプセル法によりトナー母粒子を製造する方法、結着樹脂を形成する単量体に所定材料を混合し、乳化あるいは懸濁重合を行いトナー母粒子を得る重合法トナー製造法など他の方法も任意に採用することができる。
【００５９】
本発明の静電荷像現像用磁性トナーは、上記得られたトナー母粒子に、磁性体（Ｂ）を外添し混合することにより得ることができる。磁性体（Ｂ）の種類としては、マグネタイト、マグヘマイト、フェライト等の酸化鉄または二価金属と酸化鉄との化合物、鉄、コバルト、ニッケルのような金属或いはこれらの金属のアルミニウム、コバルト、銅、鉛、マグネシウム、スズ、亜鉛、アンチモン、ベリリウム、ビスマス、カドミウム、カルシウム、マンガン、セレン、チタン、タングステン、バナジウムのような金属の合金の粉体及びこれらの混合物があげられる。中でもマグネタイト（四三酸化鉄：Ｆｅ3Ｏ4）が好ましいものである。
【００６０】
磁性体（Ｂ）としては嵩密度が０．３５〜０．５５ｇ／ｃｃ、ＢＥＴ法による比表面積が８〜１２ｍ2 ／ｇであることが必要である。
磁性体のＢＥＴ法による比表面積が１２ｍ2 ／ｇを超えるものを用いると、感光体ドラムへの研磨効果が不十分であり、感光体上にトナー成分が付着してしまい画像欠陥を引き起こしてしまう。一方、８ｍ2 ／ｇ以下であると、感光体表面を傷つけてしまい、画像欠陥を引き起こしてしまう危険性がある。
また嵩密度は、トナーとしての流動性をコントロールする上で重要な数値である。嵩密度が０．３５〜０．５５の範囲において良好な流動性を有するトナーを得ることができる。一般的には流動性付与の目的で用いる外添剤としてはシリカ、アルミナ、酸化チタン等の無機酸化物（疎水化処理をされていても良い）が挙げられるが、併用することによりさらに流動性の優れたトナーを得ることができる。
そして、本発明の磁性トナーにおいては、通常流動化剤として用いられるシリカ、アルミナ、酸化チタン等の流動化剤としての外添剤を使用しなくても、この嵩密度を満足する磁性体（Ｂ）だけでもトナーに流動性を付与し良好な画像特性を得ることができる。
磁性体（Ｂ）はこのように、ＢＥＴ比表面積と嵩密度を規定することで感光体を傷つけることなく、感光体表面の付着物を研磨し、流動性の優れたトナーを得ることができる。
【００６１】
また、磁性体（Ｂ）の吸油量がは１８〜２４（ｍｌ／１００ｇ）であることがより好ましい。吸油量をこの範囲に規定することにより、帯電量を適度なレベルにコントロールし、トナーのチャージアップ（過度な帯電量の上昇）を防ぐことができる。吸油量が１８（ｍｌ／１００ｇ）よりも小さいとトナー母粒子中の電荷を逃がすことができなくなりトナーのチャージアップする原因となってしまう。また吸油量が２４（ｍｌ／１００ｇ）よりも大きくなると、トナー母粒子の電荷が容易に放出されやすくなり帯電量の低下が生じてしまう。
【００６２】
磁性体（Ｂ）の物性（吸油量、嵩密度、比表面積）の測定についても前記磁性体（Ａ）にて用いた方法と同様の手法にて行なった。
【００６３】
磁性体（Ａ）はトナー母粒子中に内添され、分散されているものの、トナー母粒子表面に存在する場合もあり、この存在により感光体を傷つけてしまう危険があるが、磁性体（Ｂ）がトナー表面に存在することによりそれを防ぎ、結果として適度な研磨性（感光体を削り傷つけることはなく、かつ感光体上の付着物を削る）、良好な流動性のトナーを得ることができる。またトナーとして電荷を過度に保持することもなく、電荷を放出できるため、チャージアップを抑え、良好な画質を維持することができる。
さらに内添した磁性体のトナー表面への露出程度をコントロールすることは非常に困難であるが、外添することによりトナー表面に磁性体を一定量存在させることは容易にコントロールできるため、研磨性の安定化、帯電量の安定化が可能となる。
【００６４】
本発明のトナーは、さらに必要に応じて滑剤、流動性改良剤、研磨剤、導電性付与剤、画像剥離防止剤等のトナーの製造に当たり使用されている公知の添加剤を外添することができるが、これら添加剤の例としては、滑剤としては、ポリフッ化ビニリデン、ステアリン酸亜鉛などが、流動性改良剤としては、乾式法あるいは湿式法で製造したシリカ、酸化アルミニウム、酸化チタン、珪素アルミニウム共酸化物、珪素チタン共酸化物およびこれらを疎水性化処理したものなどが、研磨剤としては窒化珪素、酸化セリウム、炭化ケイ素、チタン酸ストロンチウム、タングステンカーバイド、炭酸カルシウムおよびこれらを疎水化処理したものなどが、導電性付与剤としてはカーボンブラック、酸化スズなどがあげられる。
【００６５】
なお、本発明においては、疎水化処理されたシリカ、疎水化処理された酸化アルミニウム、疎水化処理された珪素アルミニウム共酸化物あるいは疎水化処理された珪素チタン共酸化物微粉体を外添剤として補助的に用いることもできる。シリカ微粉体の疎水化処理としては、シリコーンオイルやジクロロジメチルシラン、ヘキサメチルジシラザン、テトラメチルジシラザンなどのシランカップリング剤による処理等があげられる。また、ブローオフ法により測定したときに、鉄粉キャリアに対してプラスのトリボ電荷を有する正帯電性のシリカを用いることが好ましい。この正帯電性のシリカを得るためには、側鎖に窒素原子を少なくとも１つ有するオルガノ基を有するシリコーンオイル、あるいは窒素含有のシランカップリング剤で処理すればよい。疎水化処理されたシリカ微粉体の使用量は、現像剤重量当り、０．０１〜２０％、好ましくは０．０３〜５％である。
【００６６】
さらに、分級されたトナー母粒子と磁性体（Ｂ）及び必要に応じて外添剤をヘンシェルミキサー等の混合機を用いて十分に混合し、篩い工程を経て、本発明の静電荷現像用磁性トナーを製造することができる。
【００６７】
本発明の静電荷像現像用磁性トナーの粒径は、重量平均粒径が１〜３０μｍ、好ましくは３〜１５μｍであることが望ましい。特に、５μｍ以下の粒径を有するトナー粒子が１２〜６０個数％含有され、８〜１２．７μｍの粒径を有するトナー粒子が１〜３３個数％含有され、１６μｍ以上の粒径を有するトナー粒子が２．０重量％以下含有され、トナーの重量平均粒径が４〜１２μｍであるものが、現像特性の上からはより好ましい。なお、トナーの粒度分布測定は、例えばコールターカウンターを用いて測定することができる。
【００６８】
本発明の静電荷像現像用磁性トナーは、キャリアと混合して二成分系現像剤として使用することができる。本発明の磁性トナーとともに用いることのできるキャリアとしては、従来公知のキャリアであればいずれであってもよい。使用することができるキャリアとしては、例えば、鉄粉、フェライト粉、ニッケル粉のような磁性粉体等、あるいはこれらの表面を樹脂などで処理したもの、磁性体と樹脂等を混合、混練し粉砕して得られる樹脂キャリア等が挙げられる。
キャリア表面を被覆する樹脂としては、スチレン−アクリル酸エステル共重合体、スチレン−メタクリル酸エステル共重合体、アクリル酸エステル共重合体、メタクリル酸エステル共重合体、フッ素含有樹脂、シリコーン含有樹脂、ポリアミド樹脂、アイオノマー樹脂、ポリフェニレンサルファイド樹脂など、あるいはこれらの混合物があげられる。これらのなかでは、スペントトナーの形成が少ないためフッ素含有樹脂、シリコーン含有樹脂が特に好ましい。
また樹脂キャリアについては、マグネタイト、フェライトの如き磁性体、結着樹脂、目的の極性を得るための荷電制御剤等を混合し、溶融混練し、所望の粒径に粉砕、分級することによって得ることができる。
キャリアの粒径としてはフェライトキャリアの場合は５０〜１００μｍ、樹脂キャリアの場合は３０〜６０μｍの（体積）平均粒径を有するものが好ましい。
【００６９】
以下、本発明を実施例によりさらに具体的に説明するが、本発明の態様はこれらの実施例に限定されるものではない。
また本実施例の磁性トナーに用いた磁性体（Ａ）、（Ｂ）の一覧を表１に示す。
【００７０】
【表１】
2005250213.tif 000003
【００７１】
[荷電制御剤製造例１]
（３，５−ジ−ｔｅｒｔ−ブチルサリチル酸の３価クロム塩化合物の製造）
５００ｃｃのビーカーに水４５０ｇおよびＮａＯＨ７．２ｇを入れ、加温、攪拌して
ＮａＯＨを完全に溶解させた。このＮａＯＨ水溶液を６５℃にまで加熱した後、攪拌下に３  ，５−ジ−ｔｅｒｔ−ブチルサリチル酸４５ｇを加え、６５℃の温度を保持した状態で更に攪拌を行い、３，５−ジ−ｔｅｒｔ−ブチルサリチル酸を溶解させた。溶解溶液のｐＨが６．８となったとき加熱、攪拌を中止し、溶液を濾過することにより、不溶の３，５−ジ−ｔｅｒｔ−ブチルサリチル酸を除去して、茶褐色の濾液を得た。一方、４０％ＣｒＣｌ  3 溶液３７．２ｇと水１２０ｇを５００ｃｃのビーカーに入れ、ｐＨ２．１の塩化第二クロム溶液を作成し、この塩化第二クロム溶液に１％ＮａＯＨ水溶液１２０ｇを時間をかけゆっくりと加えることにより、ｐＨ３．９５の溶液を得た。次いで、この液を２Ｌのビーカーに移し、水を加えて希釈し、全量を３５０ｇとした。この塩化第二クロム溶液を６０℃に加温し、攪拌下、６０℃に保持された上記３，５−ジ−ｔｅｒｔ−ブチルサリチル酸溶解溶液を１．５から２時間かけて滴下した。滴下終了後更に６０〜６５℃の温度で１時間攪拌を行ったのち、吸引濾過し、水洗して反応生成物１７０ｇ（ウエット状態）を得た。濾液のｐＨは、４．００であった。濾取された反応生成物を５０℃で約１４時間乾燥させ、乾燥後ジェットミルで粉砕することにより、個数平均粒径７．０μｍの３，５−ジ−ｔｅｒｔ−ブチルサリチル酸の３価クロム塩化合物を得た。荷電制御剤１とする。また化学式を下記に示す。（但し式中ｔＢｕ、Ｂｕｔはｔｅｒｔ−ブチル基を表す。）
【００７２】
【化２】
2005250213.tif 000004
【００７３】
[荷電制御剤製造例２]
（３，５−ジ−ｔｅｒｔ−ブチルサリチル酸のカルシウム塩化合物の製造）
最初に下記（ａ）、（ｂ）の２つの水溶液を作製した。
（ａ）水１３５０ｇに水酸化ナトリウム２４ｇを溶解し、次いで３，５−ジ−ｔｅｒｔ−ブチルサリチル酸１５０ｇを内温６０〜６５℃で溶解した。溶解後のｐＨは７．５２であった。
（ｂ）水１０５０ｇに塩化カルシウム２水和物５１．９ｇを６０〜６５℃で溶解した。溶解後のｐＨは８．１６であった。
上記（ａ）の溶液を（ｂ）に液温６０〜６５℃にて、２時間かけて滴下し、その後液温７０〜８０℃で１時間攪拌して沈殿物を得た。その時の溶液のｐＨは６．９２であった。
攪拌後、熱時濾過を行い、水１５００ｇで水洗した。水洗終了時ではｐＨは７．５８であった。
得られた濾過物（ｗｅｔ）の重量は４３６．１ｇで最終的に、１１０℃で１５時間乾燥し、乾燥後ジェットミルで粉砕することにより、個数平均粒径７．１μｍの３，５−ジ  −ｔｅｒｔ−ブチルサリチル酸のカルシウム塩化合物を得た。荷電制御剤２とする。
また化学式を下記に示す。（但し式中ｔＢｕ、Ｂｕｔはｔｅｒｔ−ブチル基を表す。）
【００７４】
【化３】
2005250213.tif 000005
【００７５】
[荷電制御剤製造例３]
（３，５−ジ−ｔｅｒｔ−ブチルサリチル酸の亜鉛塩化合物の製造）
塩化カルシウム溶液を用いる代わりに、塩化亜鉛溶液を用いる以外は荷電制御剤製造例２と同様にして、個数平均粒径７．５μｍの３，５−ジ−ｔｅｒｔ−ブチルサリチル酸の亜鉛塩化合物を得た。荷電制御剤３とする。また化学式を下記に示す。（但し式中ｔＢｕ  、Ｂｕｔはｔｅｒｔ−ブチル基を表す。）
【００７６】
【化４】
2005250213.tif 000006
【００７７】
[荷電制御剤製造例４]
（３−ヒドロキシ−２−ナフトエ酸のカルシウム塩化合物の製造）
３，５−ジ−ｔｅｒｔ−ブチルサリチル酸を用いる代わりに、３−ヒドロキシ−２−ナフトエ酸を用いる以外は荷電制御剤製造例２と同様にして、個数平均粒径７．２μｍの３−ヒドロキシ−２−ナフトエ酸のカルシウム塩化合物を得た。荷電制御剤４とする。また化学式を下記に示す。
【００７８】
【化５】
2005250213.tif 000007
【００７９】
[荷電制御剤製造例５]
荷電制御剤製造例２（３，５−ジ−ｔｅｒｔ−ブチルサリチル酸のカルシウム塩化合物）において、個数平均粒径を９．８μｍとしたものを荷電制御剤５とする。
【００８０】
[荷電制御剤製造例６]
荷電制御剤製造例２（３，５−ジ−ｔｅｒｔ−ブチルサリチル酸のカルシウム塩化合物）において、個数平均粒径を２．２μｍとしたものを荷電制御剤６とする。
【００８１】
[荷電制御剤製造例７]
荷電制御剤製造例２（３，５−ジ−ｔｅｒｔ−ブチルサリチル酸のカルシウム塩化合物）において、個数平均粒径を０．７μｍとしたものを荷電制御剤７とする。
【００８２】
[荷電制御剤製造例８]
荷電制御剤製造例２（３，５−ジ−ｔｅｒｔ−ブチルサリチル酸のカルシウム塩化合物）において、個数平均粒径を１３．５μｍとしたものを荷電制御剤８とする。
【００８３】
以下表２に荷電制御剤の一覧を示す。
【００８４】
【表２】
2005250213.tif 000008
【実施例１】
【００８５】
スチレン−アクリル酸ｎブチル共重合体                        ８０重量部
カーボンブラック（嵩密度１５０ｇ／ｌ）                        ４重量部
荷電制御剤１                                                  ２重量部
磁性体（マグネタイト）Ａ−１                                １４重量部
をヘンシェルミキサーで予備混合した後、二軸加熱混練機に投入し、混練、押し出されてきたものを室温で冷却し、ハンマーミルで粗粉砕してチップ状の粉砕物（以下「チップ」という。）を得た。次いで、これをジェットミル粉砕機で微粉砕し、分級機に導き、１０μｍに平均粒度を有する部分をトナー用微粉末として取り出して、トナー母粒子を得た。
さらにこれらのトナー母粒子１００重量部に対し、磁性体Ｂ−１  ０．３重量部を加え、ヘンシェルミキサーで混合した後、磁性トナーを得た。
【００８６】
また以下の方法で樹脂キャリアを得た。
磁性粉（マグネタイトＥＰＴ−５００）                  ７５重量部
荷電制御剤（ボントロンＮ−０７）                      １３重量部
スチレン−アクリル酸ｎブチル共重合体                  １２重量部
をヘンシェルミキサーで予備混合した後、二軸加熱混練機に投入し、混練、押し出されてきたものを室温で冷却し、ハンマーミルで粗粉砕してチップ状の粉砕物を得た。次いで、これをジェットミル粉砕機で微粉砕し、分級機に導き、５０μｍに平均粒度を有する部分をキャリア用微粉末として取り出して、樹脂キャリアを得た。
そして前記得られた磁性トナー１６重量部、樹脂キャリア８４重量部をボールミルを用いて混合し（２成分）現像剤を得た。
【００８７】
現像剤（トナー濃度１６％）及び補給用として上記トナーを用いて、市販の複写機（松下電器社製複写機  ＦＰ−１５７０）を用いて、２３℃、５０ＲＨの環境条件下、１０，０００枚の連続実写を行うことによった。初期および１０，０００枚複写時の画像濃度は各々１．４１および１．４０であり、また初期および１０，０００枚複写時のカブリは各々０．５および０．３で特に変化はなかった。さらに、１０，０００枚複写後におけるトナーの機内飛散はなく、得られた画像の汚れもなかった。また感光体上の傷もなかった。結果を下記表３に示す。
【００８８】
画像濃度はマクベス光度計を用いて行なった。１．３０以上の濃度であることが好ましい。また、カブリはフォトボルトにて、反射率を測定することにより行った。１．５％以下が良好な値である。感光体の傷の確認は、目視による確認と、ドラム傷に由来する画像欠陥の有無を確認することにより行なった。また機内飛散は１００００枚複写後における転写チャージャー上の状態を目視確認した。
【００８９】
【表３】
2005250213.tif 000009
【００９０】
（実施例２〜１２、比較例１〜６）
実施例１に用いた磁性体Ａ−１、磁性体Ｂ−１、荷電制御剤１を用いる代わりに、表１、２、３に記載される材料を用い、それ以外は実施例１と同様の条件にてトナーを作製し評価を行った。同様に結果を表３に示す。
【産業上の利用可能性】
【００９１】
本発明の磁性トナーは電子写真方式の乾式現像剤として、複写機、プリンター等において好ましく利用でき、また特に、環境安定性、帯電安定性に優れたロングライフの品質に優れたものである。
【手続補正書】
【提出日】平成16年7月2日(2004.7.2)
【手続補正１】
【補正対象書類名】特許請求の範囲
【補正対象項目名】請求項２
【補正方法】変更
【補正の内容】
【請求項２】
カーボンブラックの添加量と磁性体（Ａ）の添加量との比率、[磁性体（Ａ）]／[カーボンブラック添加量]の数値が２．５〜６．０であることを特徴とする請求項１に記載の静電荷像現像用磁性トナー。
【手続補正２】
【補正対象書類名】特許請求の範囲
【補正対象項目名】請求項３
【補正方法】変更
【補正の内容】
【請求項３】
磁性体（Ｂ）の吸油量が１８〜２４ｍｌ／１００ｇであることを特徴とする請求項１又は２に記載の静電荷像現像用磁性トナー。
【手続補正３】
【補正対象書類名】明細書
【補正対象項目名】００１５
【補正方法】変更
【補正の内容】
【００１５】
また、第２の発明は、カーボンブラックの添加量と磁性体（Ａ）の添加量との比率、[磁性体（Ａ）]／[カーボンブラック添加量]の数値が２．５〜６．０であることを特徴とする上記第1の発明の静電荷像現像用磁性トナーである。
【手続補正４】
【補正対象書類名】明細書
【補正対象項目名】００１６
【補正方法】変更
【補正の内容】
【００１６】
また、第３の発明は、磁性体（Ｂ）の吸油量が１８〜２４ｍｌ／１００ｇであることを特徴とする上記第1又は第２の発明の静電荷像現像用磁性トナーである。
【手続補正５】
【補正対象書類名】明細書
【補正対象項目名】００２７
【補正方法】変更
【補正の内容】
【００２７】
また、磁性体（Ａ）の吸油量は、２０〜３５ｍｌ／１００ｇであることがより好ましい。２０ｍｌ／１００ｇよりも小さいと結着樹脂から脱落しやすくなり、磁性体を結着樹脂中に分散、分配することができなくなってしまう。また３５ｍｌ／１００ｇよりも大きくなってしまうと磁性体どうしが凝集しやすくなり、均一な分散、分配が困難になってしまう。良好な分散、分配を施す上で吸油量の数値を上記の如く最適化することは重要である。
また吸油量は、煮アマニ油を滴下し、磁性体と混合しながら練り、全体が固い均一なパテ状の固まりとなった時点を終点として、この時までに消費した煮アマニ油の量を求めた。
吸油量（ｍｌ／１００ｇ）＝（煮アマニ油消費量（ｍｌ）／試料重量（ｇ））ｘ１００となる。
【手続補正６】
【補正対象書類名】明細書
【補正対象項目名】００３０
【補正方法】変更
【補正の内容】
【００３０】
またカーボンブラックの嵩密度は１３０〜２５０ｇ／ｌであることが好ましい。より好ましくは１６０〜２４０ｇ／ｌである。カーボンブラックの見掛密度は、結着樹脂中への分散性、分配性を決める重要な特性である。特に磁性体（Ａ）の良好な帯電性、結着樹脂への良好な分散性、分配性を維持しながら、かつ良好な発色性、色再現性を得る上で重要である。
カーボンブラックの嵩密度が２５０ｇ／ｌよりも大きい値となってしまうと、カーボンブラックの抵抗が下がり、トナーの帯電量が低下し、画像上のカブリが増加したり、トナーの機内飛散を引き起こす危険性がある。また見掛密度が１３０ｇ／ｌよりも小さくなってしまうと、結着樹脂中へのカーボンブラックの分散性、分配性は顕著に悪くなってしまう。
嵩密度の測定は、１ｌあたりに充填されるカーボンブラックの質量を求めることにより算出した。ＪＩＳ  Ｋ  ６２１９によるものとなる。
【手続補正７】
【補正対象書類名】明細書
【補正対象項目名】００５４
【補正方法】変更
【補正の内容】
【００５４】
好ましいアルコール成分は、ビスフェノール誘導体であり、好ましい酸成分はフタル酸、テレフタル酸、イソフタル酸またはその無水物、コハク酸、ｎ−ドデセニルコハク酸またはその無水物、フマル酸、マレイン酸、無水マレイン酸等のジカルボン酸類、トリメリット酸またはその無水物等のトリカルボン酸類である。
【手続補正８】
【補正対象書類名】明細書
【補正対象項目名】００６０
【補正方法】変更
【補正の内容】
【００６０】
磁性体（Ｂ）としては嵩密度が０．３５〜０．５５ｇ／ｃｍ3、ＢＥＴ法による比表面積が８〜１２ｍ2 ／ｇであることが必要である。
磁性体のＢＥＴ法による比表面積が１２ｍ2 ／ｇを超えるものを用いると、感光体ドラムへの研磨効果が不十分であり、感光体上にトナー成分が付着してしまい画像欠陥を引き起こしてしまう。一方、８ｍ2 ／ｇ以下であると、感光体表面を傷つけてしまい、画像欠陥を引き起こしてしまう危険性がある。
また嵩密度は、トナーとしての流動性をコントロールする上で重要な数値である。嵩密度が０．３５〜０．５５ｇ／ｃｍ3の範囲において良好な流動性を有するトナーを得ることができる。一般的には流動性付与の目的で用いる外添剤としてはシリカ、アルミナ、酸化チタン等の無機酸化物（疎水化処理をされていても良い）が挙げられるが、併用することによりさらに流動性の優れたトナーを得ることができる。
そして、本発明の磁性トナーにおいては、通常流動化剤として用いられるシリカ、アルミナ、酸化チタン等の流動化剤としての外添剤を使用しなくても、この嵩密度を満足する磁性体（Ｂ）だけでもトナーに流動性を付与し良好な画像特性を得ることができる。
磁性体（Ｂ）はこのように、ＢＥＴ比表面積と嵩密度を規定することで感光体を傷つけることなく、感光体表面の付着物を研磨し、流動性の優れたトナーを得ることができる。
【手続補正９】
【補正対象書類名】明細書
【補正対象項目名】００６１
【補正方法】変更
【補正の内容】
【００６１】
また、磁性体（Ｂ）の吸油量は１８〜２４（ｍｌ／１００ｇ）であることがより好ましい。吸油量をこの範囲に規定することにより、帯電量を適度なレベルにコントロールし、トナーのチャージアップ（過度な帯電量の上昇）を防ぐことができる。吸油量が１８（ｍｌ／１００ｇ）よりも小さいとトナー母粒子中の電荷を逃がすことができなくなりトナーのチャージアップする原因となってしまう。また吸油量が２４（ｍｌ／１００ｇ）よりも大きくなると、トナー母粒子の電荷が容易に放出されやすくなり帯電量の低下が生じてしまう。
【手続補正１０】
【補正対象書類名】明細書
【補正対象項目名】００６７
【補正方法】変更
【補正の内容】
【００６７】
本発明の静電荷像現像用磁性トナーの粒径は、重量平均粒径が１〜３０μｍ、好ましくは３〜１５μｍであることが望ましい。特に、５μｍ以下の粒径を有するトナーが１２〜６０個数％含有され、８〜１２．７μｍの粒径を有するトナーが１〜３３個数％含有され、１６μｍ以上の粒径を有するトナーが２．０重量％以下含有され、トナーの重量平均粒径が４〜１２μｍであるものが、現像特性の上からはより好ましい。なお、トナーの粒度分布測定は、例えばコールターカウンターを用いて測定することができる。